FR 3049283 A1 20170929 FR 1652590 A 20160324 1 Produit renforcé comprenant un renfort composite auto-adhérent comprenant un copolymère à blocs La présente invention se rapporte à un produit renforcé utilisable notamment pour le renforcement d'un article fini en caoutchouc, comportant un ou plusieurs fils de renforcement, le ou lesdits fils étant recouverts d'une gaine comprenant une composition de gainage comprenant un ou plusieurs copolymères à blocs spécifique, le ou les fils gainés (formant ainsi un renfort composite) étant eux-mêmes noyés dans une composition de caoutchouc à base d'au moins un élastomère diénique. Le gainage de renforts métalliques par des matières thermoplastiques tels que par exemple polyamide ou polyester est connu depuis fort longtemps, notamment afin de protéger ces renforts contre diverses agressions externes tels qu'oxydation ou abrasion, ou encore en vue de rigidifier structurellement, solidariser entre eux divers ensembles de fils ou assemblages de fils tels que des câbles, et ainsi augmenter notamment leur résistance au flambage. De tels renforts composites, ainsi que leur utilisation dans des articles en caoutchouc tels que des bandages pneumatiques, ont été décrits dans de nombreux documents brevet. La demande de brevet EP 0 962 576 a décrit par exemple un renfort en acier ou en textile aramide gainé par une matière thermoplastique telle que polyester ou polyamide, en vue d'améliorer sa résistance à l'abrasion. La demande de brevet FR 2 601 293 a décrit le gainage d'un câble métallique avec du polyamide pour l'utiliser comme tringle dans un bourrelet de bandage pneumatique, ce gainage permettant avantageusement d'adapter la forme de cette tringle à la structure et aux conditions de fonctionnement du bourrelet du bandage pneumatique qu'elle renforce. Les documents brevet FR 2 576 247 ou US 4 754 794 ont également décrit des fils ou câbles métalliques doublement voire 35 triplement gainés par deux, respectivement trois matières 3049283 2 thermoplastiques différentes (e.g. polyamides) ayant des températures de fusion différentes, en vue d'une part de contrôler la distance entre ces fils ou câbles, d'autre part de supprimer les risques d'usure par frottement ou de corrosion, pour les utiliser comme tringle dans un 5 bourrelet de bandage pneumatique. Ces renforts ainsi gainés de matière polyester ou polyamide présentent, outre les avantages précités de résistance à la corrosion, de résistance à l'abrasion et de rigidité structurelle, celui non négligeable de pouvoir être ensuite collés à des matrices de caoutchouc diénique 10 en utilisant de simples colles textiles dites "RFL" (résorcinol- formaldéhyde-latex) comportant au moins un élastomère diénique tel que du caoutchouc naturel, colles qui de manière connue confèrent une adhésion satisfaisante entre des fibres textiles tels que fibres en polyester ou polyamide et un caoutchouc diénique. 15 Ainsi, peuvent être utilisés avantageusement des renforts métalliques non revêtus de couches métalliques adhésives tels que laiton, ainsi que des matrices de caoutchouc environnantes dépourvues de sels métalliques tels que sels de cobalt, nécessaires de manière connue au maintien des performances adhésives au cours du temps 20 mais augmentant significativement d'une part le coût des matrices de caoutchouc elles-mêmes, d'autre part leur sensibilité à l'oxydation et au vieillissement (voir par exemple demande WO 2005/113666). Toutefois, les colles RFL ci-dessus ne sont pas dépourvues d'inconvénient ; elles comportent en particulier comme substance de 25 base le formaldéhyde (ou formol) qu'il est souhaitable de supprimer à terme des compositions adhésives, en raison de l'évolution récente de la réglementation européenne sur ce type de produit. Ainsi, les concepteurs d'articles en caoutchouc diénique, notamment les manufacturiers de bandages pneumatiques ont pour 30 objectif aujourd'hui de trouver de nouveaux systèmes adhésifs ou de nouveaux renforts pour produits renforcés qui permettent de pallier tout ou partie des inconvénients précités. Les demanderesses ont découvert que des copolymères à blocs de structure particulière permettaient d'atteindre cet objectif, c'est-à- 3049283 3 dire permettaient de préparer des renforts composites susceptibles d'adhérer directement au caoutchouc. L'invention a ainsi pour objet un produit renforcé, utilisable notamment pour le renforcement d'un article fini en caoutchouc, 5 comportant un ou plusieurs fils de renforcement, le ou lesdits fils étant recouverts individuellement ou collectivement d'une gaine comprenant une composition de gainage comprenant un ou plusieurs copolymères à blocs comprenant au moins un bloc polyamide, au moins un bloc polyoléfine, le ou les fils gainés étant eux-mêmes noyés dans une 10 composition de caoutchouc. L'invention a également pour objet un bandage comprenant un tel produit renforcé. L'invention ainsi que ses avantages seront aisément compris à la lumière de la description et des exemples de réalisation qui suivent, 15 ainsi que des figures relatives à ces exemples qui schématisent : - en coupe radiale, un bandage pneumatique à armature de carcasse radiale conforme à l'invention, incorporant dans sa ceinture ou dans sa carcasse un produit renforcé selon l'invention (Fig. 1) - en coupe transversale, un exemple d'un produit renforcé selon 20 l'invention, comprenant 3 fils, chaque fil comprenant un unique monofilament et étant individuellement recouverts d'une gaine, et noyés ensemble dans une composition de caoutchouc (Fig. 2) ; - en coupe transversale, un autre exemple d'un produit renforcé conforme à l'invention, comprenant 3 fils, chaque fil comprenant 3 25 monofilaments et étant individuellement recouvert d'une gaine, les 3 fils gainés, étant noyés dans une composition de caoutchouc (Fig. 3) ; - en coupe transversale, un autre exemple d'un produit renforcé conforme à l'invention, comprenant une bandelette de 3 fils, chaque fil comprenant un unique monofilament, les 3 fils étant recouverts 30 collectivement d'une même gaine et noyés dans une composition de caoutchouc (Fig. 4) ; - en coupe transversale, un autre exemple d'un produit renforcé conforme à l'invention, comprenant une bandelette de 3 fils, chaque fil comprenant 3 monofilament, les 3 fils étant recouverts collectivement 3049283 4 d'une même gaine et noyés dans une composition de caoutchouc (Fig. 5). Dans la présente description, sauf indication expresse différente, tous les pourcentages (%) indiqués sont des % en masse. 5 L'abréviation « pce » signifie parties en poids pour cent parties d'élastomère ou caoutchouc (du total des élastomères si plusieurs élastomères sont présents). D'autre part, tout intervalle de valeurs désigné par l'expression "entre a et b" ou "compris entre a et b" représente le domaine de 10 valeurs allant de a à b (c'est-à-dire bornes a et b inclues), de même tout intervalle de valeurs désigné par l'expression "de a à b" signifie le domaine de valeurs allant de a jusqu'à b (c'est-à-dire incluant les bornes strictes a et b). Fil de renforcement 15 Dans la présente demande, on entend de manière générale par fil de renforcement ("reinforcing thread") tout élément longiligne de grande longueur relativement à sa section transversale, quelle que soit la forme de cette dernière, par exemple circulaire, oblongue, rectangulaire ou carrée, ou même plate, ce fil pouvant être rectiligne 20 comme non rectiligne, par exemple torsadé, ou ondulé. Lorsqu'il est de forme circulaire, son diamètre est de préférence inférieur à 5 mm, plus préférentiellement compris dans un domaine de 0,1 à 2 mm. Le fil de renforcement peut prendre toute forme connue, il peut s'agir par exemple d'un monofilament élémentaire de diamètre 25 important (par exemple et de préférence égal ou supérieur à 50 1.1m), d'un ruban élémentaire, d'un film, d'une fibre multifilamentaire (constituée d'une pluralité de filaments élémentaires (ou monofilaments), linéaires ou torsadés, de faible diamètre, typiquement inférieur à 30 1.1m), d'un retors textile formé de plusieurs fibres 30 retordues ensemble, d'une tresse formée de plusieurs fibres ou monofilaments tressés ensemble, d'un câble textile ou métallique formé de plusieurs fibres ou monofilaments câblés ou retordus ensemble. 3049283 5 Dans la présente demande, on entend de manière générale par renfort filaire, renfort composite, renfort gainé ou élément de renfort, un ou plusieurs fils de renforcement recouvert d'une gaine. Selon un mode de réalisation préférentiel, le renfort composite 5 utile à la réalisation du produit renforcé selon l'invention peut donc se présenter sous la forme d'un seul fil de renforcement, recouvert dans sa gaine, pour constituer un fil composite unitaire gainé, noyé dans la composition de caoutchouc de l'invention. Selon un autre mode de réalisation préférentiel, le renfort 10 composite utile à la réalisation du produit renforcé selon l'invention peut aussi se présenter sous la forme de plusieurs fils de renforcement. Dans ce cas, les fils de renforcement (monofilaments, rubans, films, fibres, retors, tresses ou câbles) peuvent être agencés de façon à former un tissé ou un non tissé ou un tricot. Selon un premier sous- 15 mode de réalisation, chaque fil de renforcement est recouvert de sa gaine, puis les différents fils de renforcement gainés sont agencés ensemble. Selon un second sous-mode de réalisation, les fils de renforcement sont agencés ensemble, puis sont alors collectivement recouverts dans leur gaine. Puis ces fils de renforcement gainés 20 individuellement ou collectivement sont noyés dans la composition de caoutchouc, pour constituer un produit renforcé selon l'invention, par exemple une bande, bandelette, un tissu composite en caoutchouc de diverses formes tels que ceux usuellement rencontrés dans la structure des bandages pneumatiques. A titre d'exemples préférentiels de produit 25 renforcés conformes à l'invention, on citera particulièrement les tissus constituant les nappes d'armature de carcasse, les nappes sommet de protection, les nappes sommet de frettage ou les nappes sommet de travail présentes dans les ceintures des pneumatiques. Selon un mode de réalisation préférentiel, le fil de 30 renforcement est un fil de renforcement métallique comprenant au moins un monofilament métallique. Par métallique, on entend par définition un fil dans lequel chaque monofilament est constitué majoritairement (c'est-à-dire pour plus de 50% de sa masse) ou intégralement (pour 100% de sa masse) 3049283 6 d'un matériau métallique. Chaque monofilament est préférentiellement en acier, plus préférentiellement en acier perlitique (ou ferritoperlitique) au carbone désigné ci-après par "acier au carbone", ou encore en acier inoxydable (par définition, acier comportant au moins 5 11% de chrome et au moins 50% de fer). Lorsqu'un acier au carbone est utilisé, sa teneur en carbone (% en poids d'acier) est de préférence comprise entre 0,5% et 0,9%. On utilise de préférence un acier du type steel cord à résistance normale (dit "NT" pour " Normal Tensile ") ou à haute résistance (dit "HT" pour " High Tensile "), dont la résistance 10 en traction (Rm) est de préférence supérieure à 2000 MPa, plus préférentiellement supérieure à 2500 MPa et inférieure à 3000 MPa (mesure effectuée en traction selon la norme ISO 6892 de 1984). L'acier peut être revêtu d'une couche adhésive telle que du laiton ou du zinc. 15 Selon un autre mode de réalisation préférentiel, le fil de renforcement est un fil textile, constitué d'une matière polymérique synthétique ou naturelle, voire d'une matière minérale. A titre d'exemples, on peut citer notamment les fils de renforcement en alcool polyvinylique (PVA), polyamide aliphatique (e.g. polyamides 4-6, 6, 20 6-6, 11 ou 12), polyamide aromatique (ou "aramide"), polyamide- imide, polyimide, polyester (e.g. PET, PEN), polyester aromatique, polyéthylène, polypropylène, polycétone, cellulose, rayonne, viscose, polyphénylène benzobisoxazole (PBO), verre, carbone ou encore céramique. 25 Comme expliqué précédemment, le ou les fils de renforcement sont recouverts d'une gaine. Selon l'invention, la gaine comprend une composition de gainage comprenant un ou plusieurs copolymères à blocs. Copolymère à blocs 30 Le ou les copolymères à blocs présent dans la composition de gainage du produit renforcé selon la présente invention comportent : -au moins un bloc polyamide, -au moins un bloc polyoléfine, La structure de ces blocs est décrite ci-dessous. 3049283 7 Bloc polyamide Les copolymères à blocs utile selon l'invention comportent dans leur structure au moins un bloc polyamide. La nomenclature utilisée pour définir les polyamides est décrite 5 dans la norme ISO 1874-1:1992 "Plastiques -- Matériaux polyamides (PA) pour moulage et extrusion -- Partie 1: Désignation", notamment en page 3 (tableaux 1 et 2) et est bien connue de l'homme du métier. Le bloc polyamide du copolymère à blocs utile selon la présente invention peut avoir une structure homopolyamide ou 10 copolyamide. Par homopolyamide, au sens de la présente invention, on entend un polyamide, qui n'est constitué que de la répétition d'une unique unité. Par copolyamide, au sens de la présente invention, on entend 15 un polyamide, qui est constitué de la répétition d'au moins deux unités de structure chimique différente. Ce copolyamide peut présenter une structure aléatoire, alternée ou à blocs. Le bloc polyamide du copolymère à blocs utile selon la présente invention peut comprendre une ou plusieurs unités de 20 structure choisie parmi les amino-acides, les lactames et les unités (diamine).(diacide). Lorsque le polyamide comporte un aminoacide dans sa structure, il peut être choisi parmi l'acide 9-aminononanoïque (A=9), l'acide 10-aminodécanoïque (A=10), l'acide 10-aminoundécanoïque 25 (A=11), l'acide 12-aminododécanoïque (A=12) et l'acide 11- aminoundécanoïque (A=11) ainsi que ses dérivés, notamment l'acide N-heptyl-11-aminoundécanoïque, A désignant le nombre d'atomes de carbone dans le motif. Lorsque le polyamide comporte un lactame, il peut être choisi 30 parmi la pyrrolidinone, la 2-pipéridinone, le caprolactame, l'énantholactame, le caprylolactame, le pelargolactame, le décanolactame, l'undecanolactame, et le lauryllactame (A=12). Lorsque le polyamide comporte est un motif répondant à la formule (diamine en Ca).(diacide en Cb) Ca et Cb désignant le nombre 3049283 8 d'atomes de carbone respectivement dans la diamine et le diacide, le motif (diamine en Ca) est choisi parmi les diamines aliphatiques, linéaires ou ramifiés, les diamines cycloaliphatiques et les diamines alkylaromatiques. 5 Lorsque la diamine est aliphatique et linéaire, de formule H2N- (CH2)a-NH2, le monomère (diamine en Ca) est préférentiellement choisi parmi la butanediamine (a=4), la pentanediamine (a=5), l'hexanediamine (a=6), l'heptanediamine (a=7), l'octanediamine (a=8), la nonanediamine (a=9), la décanediamine (a=10), l'undécanediamine 10 (a=11), la dodécanediamine (a=12), la tridécanediamine (a=13), la tetradécanediamine (a=14), l'hexadécanediamine (a=16), l'octadécanediamine (a=18), l'octadécènediamine (a=18), l'eicosanediamine (a=20), la docosanediamine (a=22) et les diamines obtenues à partir d'acides gras. 15 Lorsque la diamine est aliphatique et ramifiée, elle peut comporter un ou plusieurs substituants méthyle ou éthyle sur la chaîne principale. Par exemple, le monomère (diamine en Ca) peut avantageusement être choisi parmi la 2,2,4-trimethy1-1,6- hexanediamine, la 2,4,4-trimethyl-1,6-hexanediamine, le 1,3- 20 diaminopentane, la 2-methyl-1,5-pentanediamine, la 2-methy1-1,8- octanediamine. Lorsque le monomère (diamine en Ca) est cycloaliphatique, il est choisi parmi la bis(3,5-dialkyl-4-aminocyclohexyl)methane, la bis(3,5-dialky1-4-aminocyclohexyl)ethane, la bis(3,5-dialky1-4- 25 aminocyclo-hexyl)propane, la bis(3,5-dialky1-4-aminocyclo- hexyl)butane, la bis-(3-méthyl-4-aminocyclohexyl)-méthane (BMACM ou MACM), la p-bis(aminocyclohexyl)-methane (PACM) et l'isopropylidenedi(cyclohexylamine) (PACP), l'isophoronediamine (a=10), la pipérazine (a=4), l'amino-éthylpipérazine. Il peut également 30 comporter les squelettes carbonés suivants : norbornyl méthane, cyclohexylméthane, di cyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of Chemical Technology, 3049283 9 Kirk-Othmer, 4th Edition (1992), pp. 386-405). Lorsque le monomère (diamine en Ca) est alkylaromatique, il est choisi parmi la 1,3-xylylène diamine et la 1,4-xylylène diamine. Le motif (diacide en Cb) est choisi parmi les diacides 5 aliphatiques, linéaires ou ramifiés, les diacides cycloaliphatiques et les diacides aromatiques. Lorsque le monomère (diacide en Cb) est aliphatique et linéaire, il est choisi parmi l'acide succinique (b=4), l'acide pentanedioïque (b=5), l'acide adipique (b=6), l'acide heptanedioïque 10 (b=7), l'acide octanedioïque (b=8), l'acide azélaïque (b=9), l'acide sébacique (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide octadécanedioïque (b=18), l'acide octadécènedioïque (b=18), l'acide 15 eicosanedioïque (b=20), l'acide docosanedioïque (b=22) et les dimères d'acides gras contenant 36 carbones. Les dimères d'acides gras mentionnés ci-dessus sont des acides gras dimérisés obtenus par oligomérisation ou polymérisation d'acides gras monobasiques insaturés à longue chaîne hydrocarbonée (tels que 20 l'acide linoléïque et l'acide oléïque), comme décrit notamment dans le document EP 0 471 566. Lorsque le diacide est cycloaliphatique, il peut comporter les squelettes carbonés suivants : norbornyl méthane, cyclohexylméthane, dicyclohexylméthane, dicyclohexylpropane, di(méthylcyclohexyl), 25 di(methylcyclohexyl)propane. Lorsque le diacide est aromatique, il est choisi parmi l'acide téréphtalique (noté T), isophtalique (noté I) et les diacides naphtaléniques. De préférence, le boc polyamide dans le copolymère à blocs 30 utile selon l'invention est choisi parmi PA 6, PA 11, PA12, PA 6.10, PA 6.6, PA 6.12, PA 10.10, PA 10.12, PA 11/10.T, PA 11/6.T, 12/10.T, 6.10/10.T, 6.12/10.T, 10.10/10.T, 10.12/10.T, 11/6.T/10.T, 12.12/10.T, 12/6.10/10.T, 12/6.12/10.T, 12/10.10/10.T, 12/10.12/10.T et 12/12.12/10.T. 3049283 10 De préférence, le bloc polyamide présente une masse moléculaire en nombre mesurée par potentiométrie comprise entre 600 et 20 000, de préférence entre 4 000 et 10 000 g/mol. De préférence, le copolymère à blocs utile selon l'invention 5 comporte une teneur en bloc polyamide comprise entre 2 et 98%, de préférence entre 30 et 95%, de manière plus préférée entre 50 et 94%, préférentiellement entre 70 et 92% et de manière encore plus préférée entre 75 et 90% en poids par rapport au poids total du copolymère à blocs. 10 Terminaisons de chaîne Le ou les blocs polyamides peuvent se terminer par des fonctions amine ou acide, ou peuvent être fonctionnalisés de manière à se terminer par des fonctions isocyanate et anhydride, et de préférence se terminent par des fonctions amine. 15 Bloc polyoléfine Les copolymères à blocs utile selon l'invention comportent dans leur structure au moins un bloc polyoléfine. On entend par polyoléfine, un homopolymère ou copolymère comprenant un ou plusieurs motifs oléfines, tels que des motifs 20 éthylène, propylène, butène-1, octène-1, butadiène, ou toute autre alpha-oléfine. A titre d'exemple de polyoléfine, on peut citer le polyéthylène et, notamment, le polyéthylène basse densité (LDPE), le polyéthylène haute densité (HDPE), le polyéthylène à basse densité linéaire (LLDPE) et le polyéthylène très basse densité (VLDPE) ; le 25 polypropylène ; les copolymères éthylène/propylène ; les polyoléfines élastomères comme l'éthylène-propylène (EPR ou EPM) ou l'éthylènepropylène-diène monomère (EPDM) ; ou encore les polyéthylènes métallocènes obtenus par catalyse monosite. Avantageusement, on entend par polyoléfine, un homopolymère 30 ou copolymère comprenant un ou plusieurs motifs oléfines, tels que des motifs éthylène, propylène, butène-1, octène-1, butadiène, ou toute autre alpha-oléfine, à l'exclusion d'isoprène, chloré ou non. De préférence, le bloc polyoléfine est un bloc polybutadiène. 3049283 11 Il peut comporter des séquences 1,4 cis, 1,4 trans ou 1,2 ou un mélange de celles-ci. De préférence, le polybutadiène comporte majoritairement des séquences en 1,2. Avantageusement, le copolymère à blocs comprend une 5 teneur en bloc polyoléfine comprise entre 2 et 98%, de préférence entre 5 et 70, de manière plus préférée entre 6 et 50%, préférentiellement entre 8 et 30, et de manière encore plus préférée entre 9 et 25 % en poids par rapport au poids total du copolymère à blocs. 10 Terminaisons de chaîne Le ou les blocs polypolyoléfine peuvent être fonctionnalisés de manière à se terminer par des fonctions choisies parmi les amine, acide, alcool, isocyanate et anhydride. De manière encore préférée, le bloc polypolyoléfine est un bloc 15 polybutadiène, terminé par des fonctions alcools. Le produit de dénomination commerciale Krasol® ou Poly Bd® commercialisé par la société Cray Valley peut être utilisé. Propriétés physico-chimiques du bloc 20 polyoléfine Le bloc polyoléfine peut présenter une viscosité inférieure à 60 000 cps, de préférence inférieure à 40 000 cps, et de préférence inférieure à 20 000 cps et de façon encore préférentielle entre 1 000 et 20 000 cps, la viscosité étant mesurée à 25°C avec un appareil de 25 Brookfield et selon la méthode Brookfield. Avantageusement, le bloc polyoléfine a une masse moléculaire en nombre comprise entre 1000 et 10000, en particulier entre 1000 et 4000. Liaisons intermédiaires entre les blocs 30 Le ou les blocs polyamides et polyoléfines peuvent se terminer par des fonctions choisies parmi les amine, acide, isocyanate, alcool et anhydride. Le ou les blocs polyoléfines et polyamides peuvent être modifiés de manière à se terminer par ces fonctions. 3049283 12 Par conséquent, les liaisons entre les blocs peuvent être des fonctions ester, amide, urée et/ou uréthane. Le copolymère à blocs utile selon l'invention est un copolymère thermoplastique et n'est pas un caoutchouc. 5 Bloc alkylène Les copolymères à blocs utile selon l'invention peuvent comporter dans leur structure au moins un bloc alkylène. Par bloc alkylène, on entend au sens de la présente invention une chaîne aliphatique, linéaire, saturée. 10 Le ou les blocs alkylènes sont reliés aux autres blocs polymères du copolymère selon l'invention par l'intermédiaire de fonctions, telles que celles choisies parmi les amine, acide, alcool, isocyanate et anhydride. De préférence, le bloc alkylène est un diacide en C2-C36, plus 15 préférentiellement en C8-C36, en particulier de C10-C36. De manière plus préférée, le copolymère à blocs utile selon l'invention comporte au moins un bloc alkylène terminé par des fonctions acide. De manière encore plus préférée, le copolymère à blocs utile 20 selon l'invention comporte au moins un bloc alkylène comportant entre 8 et 36 atomes de carbones, en particulier entre 10 et 36 atomes de carbones. Plus particulièrement, le bloc alkylène est un diacide gras. Plus particulièrement, le bloc alkylène est un dimère d'acide gras ou encore un acide gras dimérisé. 25 De préférence, le copolymère à blocs utile selon l'invention se caractérise par un agencement particulier : le bloc alkylène se trouve entre un bloc polyamide et un bloc polyoléfine. Par conséquent, le bloc alkylène joue le rôle de lien ou linker en langue anglaise entre les blocs polymères polyamide et polyoléfine. 30 Le produit de dénomination commerciale Pripol® commercialisé par la société Croda peut être utilisé. Le produit de dénomination commerciale Empol® commercialisé par la société Cognis peut être utilisé. 3049283 13 Le produit de dénomination commerciale Unydime® commercialisé par la société Arizona Chemical peut être utilisé. Le produit de dénomination commerciale Radiacid® commercialisé par la société Oleon peut être utilisé. 5 Avantageusement, le copolymère à blocs utile selon l'invention comporte : -au moins un bloc polyamide, tel que défini ci-dessus, -au moins un bloc polyoléfine, tel que défini ci-dessus, et 10 -au moins un bloc alkylène, tel que défini ci-dessus. Agencement du copolymère Selon un premier mode de réalisation, le copolymère à blocs utile selon l'invention est de formule suivante : PA-(R-Pol)n-R-Pol-R-PA 15 avec n compris entre 0 et 100, en particulier de 0 à 10, de préférence 0 ou 1, PA désignant le bloc polyamide, R désignant le bloc alkylène, Pol désignant le bloc polyoléfine. 20 Selon un second mode de réalisation, le copolymère à blocs utile selon l'invention est de formule suivante : PA-(R-Pol-PA)n-R-Pol-R-PA avec n compris entre 0 et 100, en particulier de 0 à 10, de préférence 0 ou 1, 25 PA, R et Pol étant tels que définis ci-dessus. Selon un troisième mode de réalisation, le copolymère à blocs utile selon l'invention est de formule suivante : PA-(R-Pol-R-PA)n-R-Pol-R-PA avec n compris entre 0 et 100, en particulier de 0 à 10, de préférence 0 30 ou 1, PA, R et Pol étant tels que définis ci-dessus. Teneur des blocs De préférence, le copolymère à blocs présent dans la composition de gainage selon l'invention comporte une teneur en bloc 3049283 14 alkylène comprise entre 0,1 et 25%, de préférence entre 1 et 15% en poids par rapport au poids total du copolymère à blocs. Avantageusement, le copolymère à blocs utile selon l'invention comporte une teneur en bloc alkylène comprise entre 0,1 et 25%, une 5 teneur en bloc polyamide comprise entre 2 et 98%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 10 teneur en bloc polyamide comprise entre 2 et 98%, une teneur en bloc polyoléfine comprise entre 5 et 70%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 15 teneur en bloc polyamide comprise entre 2 et 98%, une teneur en bloc polyoléfine comprise entre 6 et 50%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 20 teneur en bloc polyamide comprise entre 2 et 98%, une teneur en bloc polyoléfine comprise entre 8 et 30%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 25 teneur en bloc polyamide comprise entre 2 et 98%, une teneur en bloc polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 30 teneur en bloc polyamide comprise entre 30 et 95%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 3049283 15 teneur en bloc polyamide comprise entre 30 et 95%, une teneur en bloc polyoléfine comprise entre 5 et 70%, en poids par rapport au poids total du copolymère à blocs, la somme étant égale à 100%. Avantageusement, le copolymère à blocs utile selon l'invention 5 comporte une teneur en bloc alkylène comprise entre 0,1 et 25%, une teneur en bloc polyamide comprise entre 30 et 95%, une teneur en bloc polyoléfine comprise entre 6 et 50%, en poids par rapport au poids total du copolymère à blocs, la somme étant égale à 100%. Avantageusement, le copolymère à blocs utile selon l'invention 10 comporte une teneur en bloc alkylène comprise entre 0,1 et 25%, une teneur en bloc polyamide comprise entre 30 et 95%, une teneur en bloc polyoléfine comprise entre 8 et 30%, en poids par rapport au poids total du copolymère à blocs, la somme étant égale à 100%. Avantageusement, le copolymère à blocs utile selon l'invention 15 comporte une teneur en bloc alkylène comprise entre 0,1 et 25%, une teneur en bloc polyamide comprise entre 30 et 95%, une teneur en bloc polyoléfine comprise entre 10 et 25%, en poids par rapport au poids total du copolymère à blocs, la somme étant égale à 100%. Avantageusement, le copolymère à blocs utile selon l'invention 20 comporte une teneur en bloc alkylène comprise entre 0,1 et 25%, une teneur en bloc polyamide comprise entre 50 et 94%, une teneur en bloc polyoléfine comprise entre 2 et 98%, en poids par rapport au poids total du copolymère à blocs, la somme étant égale à 100%. Avantageusement, le copolymère à blocs utile selon l'invention 25 comporte une teneur en bloc alkylène comprise entre 0,1 et 25%, une teneur en bloc polyamide comprise entre 50 et 94%, une teneur en bloc polyoléfine comprise entre 5 et 70%, en poids par rapport au poids total du copolymère à blocs, la somme étant égale à 100%. Avantageusement, le copolymère à blocs utile selon l'invention 30 comporte une teneur en bloc alkylène comprise entre 0,1 et 25%, une teneur en bloc polyamide comprise entre 50 et 94%, une teneur en bloc polyoléfine comprise entre 6 et 50%, en poids par rapport au poids total du copolymère à blocs, la somme étant égale à 100%. 3049283 16 Avantageusement, le copolymère à blocs utile selon l'invention comporte une teneur en bloc alkylène comprise entre 0,1 et 25%, une teneur en bloc polyamide comprise entre 50 et 94%, une teneur en bloc polyoléfine comprise entre 8 et 30%, en poids par rapport au poids 5 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 50 et 94%, une teneur en bloc polyoléfine comprise entre 10 et 25%, en poids par rapport au poids 10 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 2 et 98%, en poids par rapport au poids 15 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 5 et 70%, en poids par rapport au poids 20 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 6 et 50%, en poids par rapport au poids 25 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 8 et 30%, en poids par rapport au poids 30 total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc 3049283 17 polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 5 teneur en bloc polyamide comprise entre 75 et 90%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 10 teneur en bloc polyamide comprise entre 75 et 90%, une teneur en bloc polyoléfine comprise entre 5 et 70%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 15 teneur en bloc polyamide comprise entre 75 et 90%, une teneur en bloc polyoléfine comprise entre 6 et 50%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 20 teneur en bloc polyamide comprise entre 75 et 90%, une teneur en bloc polyoléfine comprise entre 8 et 30%, en poids par rapport au poids total du copolymère à blocs, la somme étant égale à 100%. Avantageusement, le copolymère à blocs utile selon l'invention comporte une teneur en bloc alkylène comprise entre 0,1 et 25%, une 25 teneur en bloc polyamide comprise entre 75 et 90%, une teneur en bloc polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 1 et 15%, une 30 teneur en bloc polyamide comprise entre 2 et 98%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 1 et 15%, une 3049283 18 teneur en bloc polyamide comprise entre 2 et 98%, une teneur en bloc polyoléfine comprise entre 5 et 70%, en poids par rapport au poids total du copolymère à blocs, la somme étant égale à 100%. Avantageusement, le copolymère à blocs utile selon l'invention 5 comporte une teneur en bloc alkylène comprise entre 1 et 15%, une teneur en bloc polyamide comprise entre 2 et 98%, une teneur en bloc polyoléfine comprise entre 6 et 50%, en poids par rapport au poids total du copolymère à blocs, la somme étant égale à 100%. Avantageusement, le copolymère à blocs utile selon l'invention 10 comporte une teneur en bloc alkylène comprise entre 1 et 15%, une teneur en bloc polyamide comprise entre 2 et 98%, une teneur en bloc polyoléfine comprise entre 8 et 30%, en poids par rapport au poids total du copolymère à blocs, la somme étant égale à 100%. Avantageusement, le copolymère à blocs utile selon l'invention 15 comporte une teneur en bloc alkylène comprise entre 1 et 15%, une teneur en bloc polyamide comprise entre 2 et 98%, une teneur en bloc polyoléfine comprise entre 10 et 25%, en poids par rapport au poids total du copolymère à blocs, la somme étant égale à 100%. Avantageusement, le copolymère à blocs utile selon l'invention 20 comporte une teneur en bloc alkylène comprise entre 1 et 15%, une teneur en bloc polyamide comprise entre 30 et 95%, une teneur en bloc polyoléfine comprise entre 2 et 98%, en poids par rapport au poids total du copolymère à blocs, la somme étant égale à 100%. Avantageusement, le copolymère à blocs utile selon l'invention 25 comporte une teneur en bloc alkylène comprise entre 1 et 15%, une teneur en bloc polyamide comprise entre 30 et 95%, une teneur en bloc polyoléfine comprise entre 5 et 70%, en poids par rapport au poids total du copolymère à blocs, la somme étant égale à 100%. Avantageusement, le copolymère à blocs utile selon l'invention 30 comporte une teneur en bloc alkylène comprise entre 1 et 15%, une teneur en bloc polyamide comprise entre 30 et 95%, une teneur en bloc polyoléfine comprise entre 6 et 50%, en poids par rapport au poids total du copolymère à blocs, la somme étant égale à 100%. 3049283 19 Avantageusement, le copolymère à blocs utile selon l'invention comporte une teneur en bloc alkylène comprise entre 1 et 15%, une teneur en bloc polyamide comprise entre 30 et 95%, une teneur en bloc polyoléfine comprise entre 8 et 30%, en poids par rapport au poids 5 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 30 et 95%, une teneur en bloc polyoléfine comprise entre 10 et 25%, en poids par rapport au poids 10 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 2 et 98%, en poids par rapport au poids 15 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 5 et 70%, en poids par rapport au poids 20 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 6 et 50%, en poids par rapport au poids 25 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 8 et 30%, en poids par rapport au poids 30 total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une teneur en bloc 3049283 20 polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 1 et 15%, une 5 teneur en bloc polyamide comprise entre 70 et 92%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 1 et 15%, une 10 teneur en bloc polyamide comprise entre 70 et 92%, une teneur en bloc polyoléfine comprise entre 5 et 70%, en poids par rapport au poids total du copolymère à blocs, la somme étant égale à 100%. Avantageusement, le copolymère à blocs utile selon l'invention comporte une teneur en bloc alkylène comprise entre 1 et 15%, une 15 teneur en bloc polyamide comprise entre 70 et 92%, une teneur en bloc polyoléfine comprise entre 6 et 50%, en poids par rapport au poids total du copolymère à blocs, la somme étant égale à 100%. Avantageusement, le copolymère à blocs utile selon l'invention comporte une teneur en bloc alkylène comprise entre 1 et 15%, une 20 teneur en bloc polyamide comprise entre 70 et 92%, une teneur en bloc polyoléfine comprise entre 8 et 30%, en poids par rapport au poids total du copolymère à blocs, la somme étant égale à 100%. Avantageusement, le copolymère à blocs utile selon l'invention comporte une teneur en bloc alkylène comprise entre 1 et 15%, une 25 teneur en bloc polyamide comprise entre 70 et 92%, une teneur en bloc polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 1 et 15%, une 30 teneur en bloc polyamide comprise entre 75 et 90%, une teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 1 et 15%, une 3049283 21 teneur en bloc polyamide comprise entre 75 et 90%, une teneur en bloc polyoléfine comprise entre 5 et 70%, en poids par rapport au poids total du copolymère à blocs, la somme étant égale à 100%. Avantageusement, le copolymère à blocs utile selon l'invention 5 comporte une teneur en bloc alkylène comprise entre 1 et 15%, une teneur en bloc polyamide comprise entre 75 et 90%, une teneur en bloc polyoléfine comprise entre 6 et 50%, en poids par rapport au poids total du copolymère à blocs, la somme étant égale à 100%. Avantageusement, le copolymère à blocs utile selon l'invention 10 comporte une teneur en bloc alkylène comprise entre 1 et 15%, une teneur en bloc polyamide comprise entre 75 et 90%, une teneur en bloc polyoléfine comprise entre 8 et 30%, en poids par rapport au poids total du copolymère à blocs, la somme étant égale à 100%. Avantageusement, le copolymère à blocs utile selon l'invention 15 comporte une teneur en bloc alkylène comprise entre 1 et 15%, une teneur en bloc polyamide comprise entre 75 et 90%, une teneur en bloc polyoléfine comprise entre 10 et 25%, en poids par rapport au poids total du copolymère à blocs, la somme étant égale à 100%. 20 Avantageusement, dans le copolymère à blocs utile selon l'invention comprenant un bloc polyamide, un bloc polyoléfine et un bloc alkylène tel que défini ci-dessus, le bloc polyoléfine est un polybutadiène. Avantageusement, dans le copolymère à. blocs utile selon 25 l'invention comprenant un bloc polyamide, un bloc polyoléfine et un bloc alkylène tel que défini ci-dessus, le bloc polyoléfine est un polybutadiène terminé par des fonctions alcools. Avantageusement, dans le copolymère à blocs utile selon l'invention comprenant un bloc polyamide, un bloc polyoléfine et un 30 bloc alkylène tel que défini ci-dessus, le bloc polyoléfine est un polybutadiène et le bloc alkylène est un diacide en C2-C36, de préférence en C8-C36, en particulier de C10-C36. Avantageusement, dans le copolymère à blocs utile selon l'invention comprenant un bloc polyamide, un bloc polyoléfine et un 3049283 22 bloc alkylène tel que défini ci-dessus, le bloc polyoléfine est un polybutadiène et le bloc alkylène est un diacide gras. Avantageusement, dans le copolymère à blocs utile selon l'invention comprenant un bloc polyamide, un bloc polyoléfine et un 5 bloc alkylène tel que défini ci-dessus, le bloc polyoléfine est un polybutadiène et le bloc alkylène est un dimère d'acide gras. Avantageusement, dans le copolymère à blocs utile selon l'invention comprenant un bloc polyamide, un bloc polyoléfine et un bloc alkylène tel que défini ci-dessus, le bloc polyoléfine est un 10 polybutadiène terminé par des fonctions alcools et le bloc alkylène est un diacide en C8-C36, en particulier de C10-C36. Avantageusement, dans le copolymère à blocs utile selon l'invention comprenant un bloc polyamide, un bloc polyoléfine et un bloc alkylène tel que défini ci-dessus, le bloc polyoléfine est un 15 polybutadiène terminé par des fonctions alcools et le bloc alkylène est un diacide gras. Avantageusement, dans le copolymère à blocs utile selon l'invention comprenant un bloc polyamide, un bloc polyoléfine et un bloc alkylène tel que défini ci-dessus, le bloc polyoléfine est un 20 polybutadiène terminé par des fonctions alcools et le bloc alkylène est un dimère d'acide gras. Bloc allongeur de chaîne Le copolymère à blocs utile selon l'invention peut comprendre éventuellement au moins un bloc allongeur de chaîne. 25 Ce bloc allongeur de chaîne est de structure : Y1-A'-Y1 avec A' étant un biradical hydrocarboné de structure non polymérique (ni polymère, ni oligomère, ni prépolymère), porteur de 2 fonctions réactives terminales Y1 identiques (tel 30 que défini dans la formule ci-dessus) , réactives par polyaddition (sans élimination de sous-produit de réaction), avec au moins une fonction en fin de chaîne du copolymère à bloc utile selon l'invention, de préférence de masse moléculaire en nombre inférieure à 500 et plus préférentiellement inférieure à 400, 3049283 23 en particulier la fonction réactive Y1 est choisie parmi: oxazine, oxazoline, oxazolinone, oxazinone, imidazoline, époxy, isocyanate, maléimide, anhydride cyclique. Comme exemples convenables d'allongeurs de chaîne, on peut 5 citer les suivants : - lorsque les terminaisons de chaîne sont des fonctions NH2 ou OH, de préférence NH2, l'allongeur de chaîne Y1-A'-Y1 correspond à: Y1 choisi parmi les groupements : maléimide, isocyanate 10 éventuellement bloqué, oxazinone et oxazolinone, anhydride cyclique, de préférence oxazinone, anhydride et oxazolinone et A' est un espaceur ou radical carboné portant les fonctions ou groupements réactifs Y1, choisi parmi : -une liaison covalente entre deux fonctions (groupements) Y1 15 dans le cas où Y1 = oxazinone et oxazolinone ou -une chaîne hydrocarbonée aliphatique ou une chaîne hydrocarbonée aromatique et/ou cycloaliphatique, ces deux dernières comprenant au moins un cycle de 5 ou 6 atomes de carbone éventuellement substitué, avec éventuellement ladite chaîne 20 hydrocarbonée aliphatique ayant éventuellement un poids moléculaire en nombre de 14 à 200 g.mol-1, L'allongeur de chaîne Y1-A'-Y1 peut également correspondre à une structure dans laquelle Y1 est un groupement caprolactame et 25 A' est un radical carbonyle tel que le carbonyl biscaprolactame ou à A' pouvant être un téréphtaloyle ou un isophtaloyle, L'allongeur de chaîne Y1-A'-Y1 peut également porter un groupement Y1 d'anhydride cyclique et de préférence cet allongeur est choisi parmi un dianhydride carboxylique cycloaliphatique et/ou 30 aromatique et plus préférentiellement il est choisi parmi : le dianhydride éthylènetétracarboxylique, le dianhydride pyromellitique, le dianhydride 3,3',4,4'-biphényltétracarboxylique, le dianhydride 1,4,5, 8-naphtalènetétracarb oxyli que, le dianhydride perylènetétracarboxylique, le dianhydride 3,3',4,4'-benzophénone 3049283 24 tétracarboxylique, le dianhydride 1,2,3,4- cyclobutanetétracarboxylique, le dianhydride hexafluoroisopropylidène bisphtalique, le dianhydride 9,9 -bis(trifluorométhyl)xanthène tétracarboxylique, le dianhydride 3,3 ' ,4,4 '- 5 diphénylsulfonetétracarboxylique, le dianhydride bicyclo[2.2.2]oct-7- ène-2,3,5,6-tétracarboxylique, le dianhydride 1,2,3,4- cyclopentanetétracarboxylique, le dianhydride 3,3',4,4'-diphényl éther tétracarboxylique ou leurs mélanges et 10 - lorsque les terminaisons de chaîne sont des fonctions COOH ledit allongeur de chaîne Y1-A'-Y1 correspond à : Y1 choisi parmi les groupements : oxazoline, oxazine, imidazoline, aziridine, comme le 1, l'-iso- ou téré- phtaloyl-bis (2- 15 methyl aziridine) ou epoxy, A' étant un espaceur ou un radical carboné tel que défini ci- dessus. Plus particulièrement, quand dans ledit allongeur Y1-A'-Y1, ladite fonction Y1 est choisie parmi oxazinone, oxazolinone, oxazine, 20 oxazoline ou imidazoline, en particulier oxazoline, dans ce cas, dans l'allongeur de chaîne représenté par Y1-A'-Y1, A' peut représenter un alkylène tel que -(CH2)m- avec m allant de 1 à 14 et de préférence de 2 à 10 ou A' peut représenter un cycloalkylène et/ou un arylène substitué (alkyle) ou non substitué, comme les arylènes benzéniques, 25 tels que les phénylènes o-, m-, -p ou les arylènes naphtaléniques et de préférence A' est un arylène et/ou un cycloalkylène. Dans le cas où Y1 est un époxy, l'allongeur de chaîne peut être choisi parmi les bisphenol A diglycidyl éther (DGEBA), et son dérivé hydrogéné (cycloaliphatique) bisphenol F diglycidyl éther, le 30 tétrabromo bisphénol A diglycidyl éther, ou les hydroquinone diglycidyl éther, éthylène glycol diglycidyl éther, propylène glycol diglycidyl éther, butylène glycol diglycidyl éther, néopentyl glycol diglycidyl éther, 1,4-butanediol diglycidyl éther, 1,6-hexanediol diglycidyl éther, cyclohexanediméthanol diglycidyl éther, polyéthylène 3049283 25 glycol diglycidyl éther de Mn REVENDICATIONS1. Produit renforcé comportant un ou plusieurs fils de renforcement, le ou lesdits fils étant recouverts individuellement ou collectivement d'une gaine comprenant une composition de gainage comprenant un ou plusieurs copolymères à blocs comprenant au moins un bloc polyamide et au moins un bloc polyoléfine, le ou les fils gainés étant eux-mêmes noyés dans une composition de caoutchouc. 2. Produit renforcé selon la revendication 1, caractérisé en ce que le ou les blocs polyoléfine présentent chacun une viscosité inférieure à 60 000 cps, de préférence inférieure à 40 000 cps, et de préférence inférieure à 20 000 cps, et de façon encore préférentielle entre 1 000 et 20 000 cps, la viscosité étant mesurée à 25°C avec un appareil de Brookfield et selon la méthode Brookfield. 3. Produit renforcé selon la revendication 2, caractérisé en ce que le ou les blocs polyoléfine sont un ou des blocs polybutadiène. 4. Produit renforcé selon l'une quelconque des revendications précédentes, caractérisé en ce que le ou les blocs polyamide comprennent au moins un motif choisi parmi PA 6, PA 11, PA12, PA 6.10, PA 6.6, PA 6.12, PA 10.10, PA 10.12, PA 11/10.T, PA 11/6.T, 12/10.T, 6.10/10.T, 6.12/10.T, 10.10/10.T, 10.12/10.T, 11/6.T/10.T, 12.12/10.T, 12/6.10/10.T, 12/6.12/10.T, 12/10.10/10.T, 12/10.12/10.T et 12/12.12/10.T. 5. Produit renforcé selon l'une quelconque des revendications précédentes, caractérisé en ce que le ou les blocs polyamide présentent chacun une masse moléculaire en nombre mesurée par potentiométrie comprise entre 600 et 20 000, de préférence entre 4 000 et 10 000 g/mol. 3049283 57 6. Produit renforcé selon l'une quelconque des revendications précédentes, caractérisé en ce que le copolymère à blocs comprend une teneur en bloc polyoléfine comprise entre 2 et 98%, de préférence entre 5 et 70, de manière plus préférée entre 6 et 50%, 5 préférentiellement entre 8 et 30, et de manière encore plus préférée entre 9 et 25 % en poids par rapport au poids total du copolymère à blocs. 7. Produit renforcé selon l'une quelconque des revendications 10 précédentes, caractérisé en ce que le ou les copolymères à blocs comprend au moins un bloc allongeur de chaîne. 8. Produit renforcé selon l'une quelconque des revendications précédentes, caractérisée en ce que le ou les copolymères à blocs 15 comporte au moins un bloc alkylène. 9. Produit renforcé selon la revendication précédente, caractérisé en ce que le bloc alkylène est un dimère d'acide gras, de préférence en C2-C36, plus préférentiellement en C8-C36. 20 10. Produit renforcé selon la revendication 8 ou 9, caractérisé en ce que le ou les copolymères à blocs comportent -au moins un bloc polybutadiène en tant que bloc polyoléfine, 25 -au moins un bloc alkylène de diacide en C2-C36, de préférence en C8-C36. 11. Produit renforcé selon l'une quelconque des revendications 8 à 10, caractérisé en ce que le ou les copolymères à blocs sont de 30 formule suivante : PA-(R-Pol)n-R-Pol-R-PA avec n compris entre 0 et 100, PA désignant le bloc polyamide, R désignant le bloc alkylène, 3049283 58 Pol désignant le bloc polyoléfine. 12. Produit renforcé selon l'une quelconque des revendications précédentes caractérisé en ce que la composition de caoutchouc 5 comprend une charge renforçante. 13. Produit renforcé selon l'une quelconque des revendications précédentes caractérisé en ce que la composition de caoutchouc comprend un système de réticulation. 10 14. Produit renforcé selon la revendication précédente caractérisé en ce que le ou les fils de renforcement sont métallique(s). 15. Bandage comprenant un produit renforcé tel que défini à 15 l'une quelconque des revendications précédentes.